FR 2635106 A1 19900209 FR 8810778 A 19880804 DIORGANOPOLYSILOXANE A FONCTION DIBENZOYLMETHANE La présente invention concerne un diorganopolysiloxane à fonction dibenzoylméthane. Elle est le fruit d'une coopération entre les Sociétés lOREAL et RHONE-POULENC CHIMIE. Il est déjà connu de modifier, dans la chaine et/ou en bout de chaine, par des groupements organiques fonctionnels divers, des diorganopolysiloxanes dans le but de conférer à ces polymères silicones, des propriétés spécifiques. Un moyen commode d'introduire ces groupements organiques fonctionnels est d'effectuer une réaction d'hydrosilylation en présence d'une quantité catalytiquement efficace d'un catalyseur au platine d'un diorganopolysiloxane porteur d'au moins un groupement SiH sur un composé organique porteur d'une insaturation alcénique. Comme documents illustrant cet art antérieur on peut par exemple citer les brevets US-A-2 970 150 et US-A-4 160 775 décrivant l'addition d'alcool allylique ou méthallylique sur un silane ou diorganopolysiloxane porteur d'au moins un groupement SiH, - les brevets US-A-3 767 690 et US- A4 503 208 décrivant des diorganopolysiloxanes porteurs de groupes à fonction acrylate ou méthacrylate, - le brevet US-A-4 640 967 décrivant des diorganopolysiloxanes porteurs de groupement époxy et/ou acrylate ou méthacrylate et leur réalisation comme composition de revêtement de fibres optiques, - --le brevet EP-A-0 088 842 décrivant des diorganopolysiloxanes porteurs de groupements benzophènone. La présente invention a précisément pour objet de proposer de nouveaux diorganopolysiloxanes modifiés par des groupements organiques fonctionnels qui présentent d'une part un indice de réfraction élevé en vue de leur incorporation dans des compositions de revêtement pour fibres optiques et, d'autre part, conviennent comme lubrifiant des matières plastiques en particulier du PVC. Elle concerne en effet un polymère diorganopolysiloxane modifié choisi parmi ceux de formule R R R R I I II oSB- Si - Si -0 Si - i -B (1) O5 I I I I R R A R r s dans laquelle les symboles: - R, identiques ou différents, sont choisis parmi les radicaux alkyle en C1-C10, vinyle, phényle et trifluoro3,3,3 propyle, au moins 80 % en nombre des radicaux R étant méthyle, e15 B, identiques ou différents, sont choisis parmi les radicaux R et le radical A, - r est un nombre entier choisi entre 0 et 200 inclusivement, s est un nombre entier choisi entre 0 et 50 inclusivement et si s est O, au moins un des deux symboles B est A, et de formule: R R I 1 et Si - O Si - O - (2) I3I R A It u -3- dans laquelle - R a la même signification qu'à la formule (1), u est un nombre entier compris entre 1 et 20 et - t est un nombre entier compris entre 0 et 20 inclus, OS - t + u est égal ou supérieur à 3. Formules dans lesquelles le symbole A est un radical de formule y 0 0 YI OIO (3) dans laquelle - X est choisi parmi un atome d'hydrogène, un radical alkyle linéaire ou ramifié en Cl-C8, un radical alcoxy linéaire ou ramifié en Ci-C8, 1 8' - Y est choisi parmi un atome d'hydrogène, un groupe hydroxyle et un radical alcoxy en C-C4, - Z est un reste divalent de formule -CH - CH - C 2B w dans lequel m est 0 ou 1, p est un nombre entier compris entre 1 et 10 inclusivement et W est choisi parmi un atome d'hydrogène et un radical alkyle en C1-C4, sous réserve que, lorsque a est égal à 0, Y représente un radical alcoxy ou OH et est situé en position ortho par rapport à Z. - 4On préfère plus particulièrement les polymères statistiques ou à blocs de formules (1) et (2) présentant au moins l'une des caractéristiques suivantes: - R est méthyle, os05 - B est méthyle, - r est compris entre 5 et 20 inclus, - s est compris entre 2 et 15 inclus, - t + u est compris entre 3 et 10 inclus, - X est H, - Y est H, OH ou méthoxy, - Zest un reste divalent dans lequel m = 0 ou 1, p = 1, W = H ou méthyle. Pour préparer les polymères de formules (1) et (2), on peut par exemple partir du polymère correspondant dans lequel tous les radicaux A sont des atomes d'hydrogène. Ce polymère est dénommé par la suite polymère à SiH; les groupes SiH peuvent être présents dans la chaine et/ou aux extrémités de chaîne. Ces polymères à SiH sont des produits bien connus dans l'industrie des silicones et sont généralement disponibles dans le commerce. - Ils sont par exemple décrits dans les brevets américains US-A-3 220 972, US-A-3 436 366, US-A-3 697 473 et US-A-4 340 709. Ce polymère à SiH peut donc être représenté par la formule: R R R R I I I 1 B'- Si - O Si - O Si - O Si - B' (4) I II I R R H R r s 26351 06 dans laquelle R, r et s ont la signification donnée ci-dessus pour la formule (1) et les radicaux B', identiques ou différents, sont choisis parmi les radicaux R et un atome d'hydrogène, et par la formule: R R I I et - O Si - 0-O-- (5) I I R H iS dans laquelle R, t et u ont la signification donnée ci-dessus pour la formule (2). Sur 'ce polymère à SiH de formules (4) ou (5), on effectue une réaction d'hydrosilylation en présence d'une quantité catalytiquement efficace d'un catalyseur au platine sur un dérivé organique de dibenzoylméthane choisi parmi ceux de formule: YO O (6) dans laquelle X et Y ont la signification donnée ci-dessus & la formule (3) et Z' représente le radical: -6- - CH - - 6 - CH - C --yCH) _ \t)m W s05 dans lequel p. m et W ont la signification donnée à la formule (3) ci-dessus, sous réserve que lorsque m est égal à 0, Y représente un radical OH ou alcoxy et est situé en position ortho par rapport à Z'. Les produits de formule (6) sont, pour la plupart, des produits connus. Ils peuvent être synthétisés notamment suivant les modes opératoires décrits dans les publications référencées dans les résumés des CHEMICAL ABSTRACTS suivants: Vol. 58 11316e, Vol. 93 8051h, Vol. 101 191 435g et Vol. 94 208 660p, ainsi que dans les brevets FR-A-2 506 156, FR-A-2 513 992 et FR-A-2 526 658. Un procédé convenable pour m = 0 est le suivant: Au cours d'une première étape a) on fait réagir de l'acétophénone hydroxylé en position 2, 3 ou 4 sur un halogènure d'alcényle de formule: CH2 = C -(-CH2)p H al (7) I w W dans laquelle W et p ont la signification donnée ci-desus à la formule (6) et Hal représente un atome d'halogène, de préférence le chlore ou le brome, en présence d'une base par exemple en présence d'un hydroxyde ou carbonate de métal alcalin ou alcalino-terreux ou d'un amidure, alcoolate ou hydrure alcalin, dans un solvant compatible avec la nature de la base tel que l'eau ou un solvant organique tel qu'un alcool, le dioxanne, le diméthylsulfoxyde ou le diméthylformamide, à une température comprise entre la température ambiante et le point d'ébullition du solvant, pour obtenir un produit de formule: 2635 1 06 on CH I CliX - -CH (8) - (..2)p -0 2 \/ Au cours d'une deuxième étape b).on effectue un réarrangement de CLAISEN décrit par TARBTELL (Organic Reactions, Vol. 2, John WILEY, New-York, 1944, page 1) par chauffage à au moins 170 C environ du composé de formule (8) en présence éventuellement d'un solvant pour obtenir le produit de formule: OH --C - CH o 3 CH = C -(CH2) (9) W Au cours d'une troisième étape c) on condense dans la pyridine le produit de formule (9) sur le chlorure de benzoyle de formule: O Il(O x Q (10) pour obtenir un produit de formule: -8 X 0 - C - c -CH (11) CH2 = C - (CH2)p ] et on obtient finalement le produit de formule (6) avec m = 0 en effectuant au cours d'une quatrième étape d), en présence de potasse et dans la pyridine un réarrangement de BAKER VENKATARAMAN -sur le produit de formule (11). Les composés de formule (6) dans laquelle m = 0 ou 1 et Y est différent de OH sont obtenus par condensation d'un ester de formule (12) sur une acétophénone de formule (13). O YI DO i CH 3 " + (13) (12) 26 3 5 1 0 6 Dans le composé de formule (12), X a la signification donnée ci-dessus à la formule (3) et D représente un reste alkyle en C1-C6. Dans le compose de formule (13), Z' a la signification donnée ci-dessus à la formule (6) et Y' représente un atome d'hydrogène, ou un radical alcoxy en C1-C4. La réaction est effectuée en présence d'une base, par exemple en présence d'un alcoolate, hydrure ou amidure alcalin, dans un solvant compatible avec la nature de la base tel que le toluène, l'éther isopropylique, le dioxanne, le tétrahydrofuranne, le diméthoxy-1,2 éthane, le diméthylsulfoxyde ou le diméthylformamide, & une température comprise entre la température ambiante et le point d'ébullition du solvant. L'acétophénone de formule (13) peut être préparée selon des méthodes connues. Par exemple - lorsque m = 1 et Y' = H, l'acétophénone est obtenue selon le mode opératoire décrit ci-dessus pour la préparation du composé (8), - lorsque m = 0 et Y' = alcoxy en C1-C4, l'acétophénone est obtenue par alkylation du composé de formule (9) au moyen d'un halogénure ou d'un sulfate d'alkyle en C1-C4 selon le mode opératoire décrit & l'étape a) ci-dessus. Les catalyseurs au platine utilisés pour réaliser la 'réaction d'hydrosilylation des polymères de formules (4) et (5) sur le dérivé organique de formule (6) sont amplement décrits dans la littérature, on peut en particulier citer les complexes du platine et d'un produit organique décrit dans les brevets américains US-A- 3 159 601, US-A-3 159 602, US-A-3 220 972 et les brevets européens EP-A-57 459, EP-A-188 978 et EP-A-190 530 et les complexes du platine et d'organopolysiloxane vinylé décrits dans les brevets américains US-A-3 419 593, US-A-3 377 432 et US-A-3 814 730. Pour faire réagir le polymère & SiH de formules (4) ou (5) sur le dérivé de formule (6) on utilise généralement une quantité de catalyseur au platine calculée en poids de platine métal comprise entre 5 et 600 ppm, de préférence entre 10 et 200 ppm basés sur le poids de polymère & SiH de formules (4) ou (5). - 10 - La réaction d'hydrosilylation peut avoir lieu en masse ou au sein d'un solvant organique volatil tel que le toluène, l'heptane, le xylène, le tétrahydrofuranne et le tétrachloroéthylène. Il est généralement souhaitable de chauffer le mélange réactionnel à une température comprise entre 60 à 120 C pendant le temps nécessaire pour que la réaction soit complète. Par ailleurs il est souhaitable d'ajouter goutte à goutte le polymère à SiH sur le dérivé de formule (6) en solution dans un solvant organique. On vérifie que la réaction est complète en dosant les SiH résiduels par la potasse alcoolique puis on élimine le solvant par exemple par distillation sous pression réduite. L'huile brute obtenue peut être purifée, par exemple par passage sur une colonne absorbante de silice. Les polymères de formules (1) ou (2) présentent un indice de réfraction remarquablement élevé. Ils sont donc utilisables en particulier en mélange avec les compositions organiques ou organosiliciques utilisées pour enrober les fibres optiques, dans le cas o on recherche à obtenir un revêtement à indice élevé. Par ailleurs les polymères de formules (1) ou (2) sont de remarquables lubrifiants de diverses matières plastiques telles que: polyoléfines, polyesters et surtout PVC (polychlorure de vinyle) et permettent d'éviter le collage sur les outils et machines de mise en oeuvre de ces matières plastiques. Pour cette dernière application on incorpore de 0,001 à 3 parties en poids de polymère pour 100 parties en poids de matière plastique avant sa mise en oeuvre. Les exemples suivants illustrent l'invention. 2635 106 - 11 - - EXEMPLE 1: Préparation du polymère statistique de formule: O5 CH CH CH CH 03' 3 3 3 I I I I CH -Si -O Si-O Si- O - Si -CH 3 3 I I I I CH CH A CH 3 3 3 dans laquelle A est le reste de formule: OH O O -(CH2) A une suspension de platine sur charbon à 5 % (70 mg) dans du toluène sec (5 1ml) & 90-100 C, sous azote et sous agitation, on ajoute goutte à goutte en une heure trente minutes, une solution toluènique (40 ml) d'allyl-3 hydroxy-2 dibenzoylméthane (12,6 g, 45 meq) et 5,12 g de polyméthylhydrogénodiméthylsiloxane de formule ci-dessus o A est un atome d'hydrogène. Tout en maintenant la température entre 100 et 105 C on laisse Sous agitation et au reflux jusqu'à disparition des groupements SiH (absence de bande à 2180 cm-1 en infra-rouge), soit 10 heures. On filtre - 12 - sur papier, élimine le solvant et lave trois fois à l'éthanol à 80 %. L'huile obtenue est reprise dans le chloroforme, séchée sur sulfate de sodium et filtrée sur célite pour éliminer les restes de platine colloïdal. On obtient après évaporation du solvant une huile épaisse jaune orange (poids: 9,3 g, rendement: 68 %). Spectre UV (CHC13), X max = 346 nm, X max = 365 nm, L'analyse par résonance magnétique nucléaire ( H et 29Si RMN) indique que ce produit est bien le polymère de formule ci-dessus. - EXEMPLE 2: Préparation d'un polymère statistique de même formule qu'à l'exemple 1 sauf que A est un reste de formule: O O -(CH2)3-0 o Même mode opératoire que l'exemple 1 avec l'allyloxy-4 dibenzoylméthane (10 g, 36 meq) et 5,8 g de polyméthylhydrogénodiméthylsiloxane. On obtient une huile épaisse jaune pâle (poids: 15 g, rendement: 95 %). Spectre UV (CHCl3): X max: 353 nm. L'analyse par résonance magnétique nucléaire (1H et Si RMN) indique que ce produit est bien un polymère de formule ci-dessus. - 13 - REVENDICATIONS 1. - Polymère diorganopolysiloxane modifié choisi parmi ceux de formule: RR R R R I I I I B - si - -- Si- O- _ Si - O0 Si - B (1) R R A R L - Ir -- -s dans laquelle les symboles: - R, identiques ou différents, sont choisis parmi les radicaux alkyle en C1-Ci0, phényle et trifluoro-3, 3,3 propyle, au moins 80 % en nombre des radicaux R étant méthyle, - B, identiques ou différents, sont choisis parmi les radicaux R et le radical A, - r est un nombre entier choisi entre 0 et 200 inclusivement, - s est un nombre entier choisi entre 0 et 50 inclusivement et si B est O, au moins un des deux symboles B est A, et de formule: - 14 - R R et - Si-o Si-O (2) R A dans laquelle - R a la même signification qu'à la formule (1), - u est un nombre entier compris entre 1 et 20 et - t est un nombre entier compris entre 0 et 20 inclus, - t + u est égal ou supérieur à 3, formules dans lesquelles le symbole A est un radical de formule: y 0 0 (3) dans laquelle: - X est choisi parmi un atome d'hydrogène, un radical alkyle linéaire ou ramifié en C1-C8, un radical alcoxy linéaire ou ramifié en CC8, - Y est choisi parmi un atome d'hydrogène, un groupe hydroxyle et un radical alcoxy en C/-C4, - Z est un reste divalent de formule: 2635 1 0 6 - 15 - - CH - CH CH w os dans lequel m est O ou 1, p est un nombre entier compris entre 1 et 10 inclusivemeht et W est choisi parmi un atome d'hydrogène et un radical alkyle en C1-C4, sous réserve que, lorsque m est égal & O, Y représente un radical alcoxy ou OH et est situé en position ortho par rapport à Z. 2. Polymère selon la revendication 1, caractérisé en ce que: - R est méthyle, - B est méthyle, - r est compris entre 5 et 20 inclus, - s est compris entre 2 et 15 inclus, - t + u est compris entre 3 et 10 in1cus, - X est H ou méthoxy, - Y est H, OH ou méthoxy, - Zest un reste divalent dans lequel m = ou 1, p = 1, W = H ou méthyle. - 16 - 3. - Procédé de préparation d'un polymère tel que défini à la revendication 1 ou 2, caractérisé en ce qu'on effectue une réaction d'hydrosilylation en présence d'une quantité catalytiquement efficace d'un catalyseur au platine, d'un polymère à SiH de formule: R R R R I II B- Si - 0 Si - 0 si- -- Si- B' - (4) I II R R H R -r Is dans laquelle R, r et s ont la singification donnée ci-dessus pour la formule (1) et les radicaux B', identiques ou différents, sont choisis parmi les radicaux R et un atome d'hydrogène, et par la formule: R R 1 I et Si - 0 Si - (5) R H t lu 2635 1 06 - 17 - dans laquelle R, t et u ont la signification donnée ci-dessus pour la formule (2), sur un dérivé organique dibenzoylméthane choisi parmi ceux de formule: O O (6) dans laquelle X et Y ont la signification donnée ci-dessus à la formule (3) et Z' représente le radical: CH = C w dans lequel p. m et W ont la signification donnée à la formule (3) cidessus, sous réserve que lorsque m est égal à 0, Y représente un radical OH ou alcoxy et est situé en position ortho par rapport à Z'.